ТКАНЬ

Полезная модель относится к области текстильной промышленности и используется для изготовления защитных чехлов, брезентов укрывочных, палаток, тентов и укрытий.
Известна ткань, выполненная из хлопчатобумажной и льняной пряжи переплетением нитей основы и утка, при этом в своем составе соотношение компонентов составляет масс.%: на хлопковое волокно 55-65%, по утку льняное волокно 35-45%, причем льняная пряжа содержит в своем составе модифицированное льноволокно, полученное из льна-долгунца, выращенного с применением обработки посевов (RU 37725 U1, 10.05.2005).
Недостатками известной ткани являются не достаточная прочность и долговечность.
Техническим результатом предложенной модели являются:
- увеличение срока хранения ткани с 6 до 10 лет, увеличение срока службы изделий из ткани в 1,5-2 раза;
- повышение разрывной нагрузки ткани по основе и по утку не менее, чем на 15% по сравнению с аналогом;
- повышение раздирающей нагрузки на 20-30%;
- повышение стойкости к истиранию, не менее, чем на 20%;
- повышение водоупорности, не менее, чем на 20%;
- снижение коррозионной активности на 20-30%.
Технический результат достигается тем, что ткань выполнена из хлопчатобумажной и льняной пряжи переплетением нитей основы и утка, при этом в своем составе соотношение компонентов составляет масс.%: на хлопковое волокно 30-70%, по утку льняное волокно 70-30%, причем льняная пряжа содержит в своем составе модифицированное льноволокно, полученное из льна-долгунца, выращенного с применением обработки посевов баковой смесью защитно-стимулирующего вещества - янтарной кислоты при норме 1-10 мг/л с гербицидом, в фазу «елочки», норму расхода рабочей жидкости устанавливают 200-400 л/га.
Ткань вырабатывается:
основа - пряжа хлопчатобумажная по ГОСТ 6904;
уток - пряжа льняная по ГОСТ 10078, сухого или мокрого способа прядения, полученная из модифицированного льноволокна, полученного из льна-долгунца, выращенного по способу выращивания льна-долгунца.
По физико-механическим показателям ткань должна соответствовать требованиям таблицы.
Таблица
Наименование показателей
Значение
показателей
- ширина, см,
90
- толщина, мкм, не более
1000
- переплетение
полотняное
- номинальная поверхностная плотность, г/м<sup>2</sup>, не менее
500
- разрывная нагрузка, кгс, не менее
по основе
160
по утку
125
- раздирающая нагрузка, кгс, не менее
по основе
16
по утку
14
- удлинение при разрыве, %, не более
по основе
30
по утку
13
- усадка после замочки, %, не более
по основе
2
по утку
2
- водоупорность, мм вод. ст., не менее
280
- водопроницаемость, сут., не менее
15
- стойкость к истиранию, циклы, не менее
1800
- сопротивление продавливаемости, кгс/мм<sup>2</sup>, не менее
20
- стойкость к старению,
коэффициент сохранения свойств, не менее
80
- жесткость, сН, не более
50
- воздухопроницаемость, дм<sup>3</sup>/м<sup>2</sup>, не менее
5
- гигроскопичность, %, не менее
7
- осыпаемость, Н, не менее
40
- стойкость к проколу, Н, не менее
13
- сопротивление порезу, Н/мм, не менее
2
- вид окраски
особо прочная
- норма устойчивости окраски, к воздействию света и погоды, баллы, не менее
5
- норма закрепленных соединений, % не более:
меди
0,6
окиси хрома
0,3
двуокиси циркония
0,3
экстрагируемых бензолом
4,5
других соединений
в соответствии с НТД
- стойкость к воздействию горюче-смазочных материалов, коэффициент сохранения свойств, %, не менее
90
- коррозионная активность, % не более
25
- морозостойкость статическая, °С, не выше
-50
- теплостойкость, °С
80
- горючесть
неогнеопасен
- огнеупорность, контакт с пламенем 15 с
не поддерживает горение
- грибоустойчивость, балл, не менее
2
- спектральный коэффициент отражения в диапазоне длин волн 0,38-1,4 мкм
0,05-0,1
Ткань вырабатывается с пропитками:
СКПВ - светопрочная комбинированная водоупорно-биостойкая с повышенной водоупорностью;
СКПВТ - светопрочная комбинированная водоупорно-биостойкая с повышенной водоупорностью в тропическом исполнении,
СКОП - светопрочной комбинированной огнезащитной, огнезащитной (ОП),
ПВ - повышенная водоупорная.
Пропитки СКПВ и ПВ применяются в сочетании с модифицированной пропиткой на основе производных лигнина или высокомолекулярных органических соединений, обладающей фунгицидной активностью и повышающей пожаро-, коррозионно- и маслобензостойкость ткани. Ткань должна подвергаться пропитке в соответствии с требованиями технологического регламента предприятия-изготовителя.